(57)【要約】      （修正有）【課題】高耐久性を有するアスファルトルーフィングと屋根構造の提供。【解決手段】樹脂膜１、アルミ箔２、樹脂膜３、繊維シート４、アスファルトを主成分とするシート６を順次積層したことを特徴とし、屋根材からの熱をアルミ箔で反射することで、アスファルトの大きな劣化要因である熱をアスファルトに伝導させないことによりアスファルトの劣化が防止でき高耐久性を有する。また、アルミ箔表面に樹脂膜を設けることによりアルミ箔の酸化劣化を防止し、長期間にわたり反射効果を維持することができ、また、アルミ箔裏面の繊維シートで機械的強度を強くし、アスファルトを主成分とするシートと十分な密着が可能となる。また、本願発明品と屋根材裏面の距離を２０ｍｍ以上とする屋根構造にすることにより反射した熱を効率よく逃がすことが可能となる。【選択図】図１
2010261212.tif 000002
【特許請求の範囲】
【請求項１】
樹脂膜１、アルミ箔２、樹脂膜３、繊維シート４を順次密着、積層したシート５を
アスファルトを主成分とするシート６の表面のアスファルトが加熱され接着性を有している間に貼合し積層したことを特徴としたアスファルトルーフィング。
【請求項２】
前記樹脂膜１の表側に、塗膜層７を積層したことを特徴とする請求項１記載のアス
ファルトルーフィング。
【請求項３】
請求項１および請求項２のアスファルトルーフィングを屋根下地材上に仮止めしその上に屋根材を施工する屋根構造において、アスファルトルーフィングと屋根材裏面との距離が少なくとも２０ｍｍ以上確保したことを特徴とする屋根構造。
【発明の詳細な説明】
【技術分野】
【０００１】
本願発明は、住宅の屋根葺き材の補助防水材として利用されているアスファルトルーフィングとこれを用いた屋根構造に関するものである。          
【背景技術】
【０００２】
従来から、合板や野地板などの屋根下地材上に、瓦などの屋根材の補助的な防水としてアスファルトルーフィングが施工されている。しかしながら、瓦などの屋根材の耐久年数は６０年と長いが、アスファルトルーフィングの耐久年数は、屋根材より短いため、耐久年数の長いアスファルトルーフィングが求められている。高耐久性が得られる防水材として、特開２００７−２９０１３６が開示されている。この発明は、主材であるアスファルト層の外表面を、紫外線、熱、水分、酸素、オゾンなどを反射でき、かつアスファルト中の揮発分を封緘できるバリア層で被覆したことを特徴とする防水材で、さらに、バリア層が、金属箔又は該金属箔を蒸着した樹脂フィルム或いはガスバリア性を有するポリエチレンなどの樹脂被膜であることを特徴としている。屋根材施工後において、アスファルトルーフィングの劣化の主な要因として、熱が挙げられる。通常、夏期において、屋根材は直射日光で６０℃以上に加熱され、その輻射熱により、屋根材の裏面に位置するアスファルトルーフィングが加熱され、徐々にアスファルトルーフィング中のアスファルトが熱により劣化する。しかしながら、特許文献１の発明では、表面材にガスバリア性を有する樹脂皮膜の場合であることを示唆していることより、アスファルトルーフィング中のアスファルトは加熱された状態となる。さらに、アスファルトと金属箔又は樹脂皮膜は、材料の種類によっては、材料が十分密接せず、剥離することがある。また、金属箔単体をアスファルトルーフィングの表面に貼着した場合、アルミ箔自身の強度がないため、施工作業中や瓦等の材料の接触により、アルミ箔が破損することがある。また、一般的に金属箔が露出していると、特にアルミ箔を使用した場合、酸化によりアルミ箔表面が黒ずみ、屋根材からの熱反射効果が低下する問題もある。
【特許文献１】特開２００７−２９０１３６
【発明の開示】
【発明が解決しようとする課題】
【０００３】
本願発明は、アスファルトルーフィング中のアスファルトの熱による劣化を防止す
るために、該アスファルトに屋根材からの熱を伝達させないことにより、高耐久性を有し、各構成材料が十分な密着性を有し、施工作業中もしくは瓦等の材料による表面材の破損もなく、また、熱反射効果が金属箔の酸化により低下しないアスファルトルーフィングを提供することを目的とする。
【課題を解決するための手段】
【０００４】
上記目的を達成するため、樹脂膜１、アルミ箔２、樹脂膜３、繊維シート４を順次
積層したシート５をアスファルトを主成分とするシート６の表面のアスファルトが加熱され接着性を有している間に貼合し積層したことを特徴とした。
【０００５】
さらに、請求項１記載のアスファルトルーフィングで、前記樹脂膜１の表側に、塗膜層７を積層したことを特徴とした。
【０００６】
請求項１および請求項２のアスファルトルーフィングを屋根下地材上に仮止めし、
その上に屋根材を施工する屋根構造において、アスファルトルーフィングと屋根材裏面との距離が少なくとも２０ｍｍ以上確保したことを特徴とした。
【発明の効果】
【０００７】
本願発明は、アスファルトを主成分としたシート表面に、順次、樹脂膜１、アルミ
箔２、樹脂膜３、繊維シート４を順次積層したシート５を積層することにより、屋根材からの輻射熱を、アルミ箔２の熱反射効果でアスファルトを主成分としたシート中の該アスファルトに熱を伝達させないことにより、熱による劣化を防止する効果がある。アルミ箔２上に樹脂膜１を設け、アルミ箔２と樹脂膜１が密着することで、アルミ箔２の酸化を防止し、熱反射効果の低下を防ぐ効果がある。
【０００８】
さらに、請求項１記載のアスファルトルーフィング表面に、塗膜層７を設けること
により、施工中の直射日光による眩しさを防止する効果がある。
【０００９】
また、アルミ箔２と繊維シート４を樹脂膜３で密着させることにより、アスファル
トを主成分とするシート５の表面のアスファルトが加熱され接着性を有している間にアスファルトが繊維シート４に浸入し、樹脂膜１、アルミ箔２、樹脂膜３、繊維シート４を順次密着、積層したシート５とアスファルトを主成分とするシート６を密着させることができる。さらに機械的強度が強くなるため、施工作業中もしくは瓦等の材料による表面材の破損を防止できる。
【００１０】
請求項１および請求項２のアスファルトルーフィングを屋根下地材上に仮止めしその上に屋根材を施工する屋根構造において、アスファルトルーフィングと屋根材裏面との距離が少なくとも２０ｍｍ以上確保することにより、屋根材からの輻射熱をアルミ箔２で熱反射し、その反射熱を効率よく逃がすことができる。
【発明を実施するための最良の形態】
【００１１】
次に、本願発明の実施の最良の形態を図面に基づいて説明する。図１は本願発明の
断面図を示す。
【００１２】
本願発明は、樹脂膜１、アルミ箔２、樹脂膜３、繊維シート４を順次密着、積層し
たシート５とアスファルトを主成分とするシート６から構成される。
【００１３】
シート５を構成するアルミ箔は、厚さ５μｍ〜３０μｍの範囲のものが使用できる
。樹脂膜１および樹脂膜３に使用する樹脂としては、ポリエチレン、ポリプロピレンおよ
びエチレン・酢酸ビニル共重合体等の熱可塑性樹脂であれば特に限定はない。厚さ１０μ
ｍ〜３０μｍの範囲のものが使用できる。繊維シート４は、加熱したアスファルトが繊維
間に浸入できるものであればよく、織布や不織布が使用できる。材質は特に限定はないが
、ポリプロピレン、ポリエステルなどの合成繊維もしくはガラス、ロックウールなどの無
機系繊維からなる不織布が好ましい。
【００１４】
前記シート５は、アルミ箔２の上面に熱可塑性樹脂を加熱し押し出し、アルミ箔２
表面に樹脂膜１を積層する。また、その反対側についても熱可塑性樹脂を加熱し押し出し樹脂膜３を形成し、その樹脂が接着性を有している間に繊維シート４を貼合し積層する。
【００１５】
アスファルトを主成分とするシート６は、表面にアスファルトがあるものであれば特に限定はない。一例であるが、古紙を主成分としたラグ質原紙や合成繊維不織布からなる不織布などの基材に、アスファルトを浸透、その両面にアスファルトを被覆し被覆アスファルト層を設ける。シート５を積層する反対側の面は、特に限定はしないが、鉱物質粉粒を撒着し鉱物質粉粒層を設ける、または繊維シートやフィルムなどのシートを積層、または粘着層、剥離層を積層することができる。なお、アスファルトは、ストレートアスファルト、ブローンアスファルトもしくはアスファルトにスチレン・ブタジエン・スチレン共重合体などの熱可塑性樹脂またはプロセスオイル等の改質剤を混入した改質アスファルトを使用できる。また、アスファルトに炭酸カルシウムなどの増量材の混入も可能である。
【００１６】
前記したアスファルトを主成分とするシート６の表面のアスファルトが１００℃以
上であると、アスファルト自体が接着性を有している間に樹脂膜１、アルミ箔２、樹脂膜
３、繊維シート４を積層したシート５を貼合する。そうすることにより、軟化したアスフ
ァルトが繊維シート４に浸入し、樹脂膜１、アルミ箔２、樹脂膜３、繊維シート４を積層
したシート５とアスファルトを主成分とするシート６が密着する。
【００１７】
塗膜層７であるが、樹脂膜１の表面に積層する。塗料の種類は特に限定しないが、
アクリル系エマルジョン樹脂にフィラー、顔料を添加したものが好ましい。前記塗料を塗布、乾燥させることにより塗膜層７を設ける。
【００１８】
屋根構造であるが、本願発明品上に、横桟を施工し、空気層を少なくとも２０ｍｍ確保した状態で屋根材を施工する。また、横桟を施工する前に縦桟を施工することもできる。横桟および縦桟の材質は特に限定せず、木やプラスティックを使用することができる。
【実施例】
【００１９】
図２に本願発明の実施例１の断面図を示す。実施例１は、目付１２０ｇ／m2のポリ
エステルからなる不織布を基材層９とし、ストレートアスファルト６０〜８０にスチレン・ブタジエン・スチレン共重合体を１０重量％、炭酸カルシウムを５重量％混入した改質アスファルトを浸透、被覆させ被覆アスファルト層８、１０を設け、その被覆アスファルト層８のアスファルトが接着性を有している間に、予め厚み７μｍのアルミ箔２の両面に、ポリエチレン樹脂を各１５μｍの厚みで被覆させ樹脂膜層２、４を設け、樹脂膜層４側に目付６０ｇ／m2のポリエステルからなる不織布を貼合したシートを貼合し、裏面側の被覆アスファルト層は、鉱物質粉粒を撒着した。
【００２０】
図３に本願発明の実施例２の断面図を示す。実施例２は、実施例１の本願発明品の表面に、塗布量が乾燥状態で２０ｇ／m2となるよう白色顔料混入アクリル樹脂系エマルジョンを塗布した。
【００２１】
図４に実施例１の裏面に繊維シートやフィルムなどのシートを積層した実施例の断面図、図５に実施例１の裏面に粘着層、剥離層を積層した実施例の断面図を示す。
【００２２】
比較例として、ＪＩＳ  Ａ  ６００５に規定されるアスファルトルーフィング９４
０を用いた。比較試験として、自記分光光度計（Ｕ４０００  日立製作所製）を用いて２
４０ｎｍから２６００ｎｍの分光反射率を測定し、結果を図６に示す。これより、比較例
であるアスファルトルーフィング９４０と比較し、実施例１および実施例２の分光反射率
は、紫外線領域、可視光線領域、近赤外線領域全ての領域で大きい反射率を示し、熱反射
効果が認められた。よって、樹脂膜１、アルミ箔２、樹脂膜３、繊維シート４を積層した
シート７を積層することにより、熱が反射され、アスファルトに熱を伝導させない効果が
認められ、熱による劣化を防止することが明らかになった。
【００２３】
屋根構造について、図７に１例を示す。構造用合板の屋根下地材上に本願発明品を
ステープルを用いて仮止め固定し、その上に下に垂木の位置する場所に５×２０ｍｍの木
の縦桟を施工し、その上に１５×３０ｍｍの横桟を施工し、屋根材を施工することにより、本願発明品と屋根材裏面の距離を２０ｍｍとすることができる。
【産業上の利用可能性】
【００２４】
本願発明は、樹脂膜１、アルミ箔２、樹脂膜３、繊維シート４を順次密着、積層し
たシート５をアスファルトを主成分としたシート６を貼合させることにより、屋根材からの熱を反射し、アスファルトに熱を伝達させないことにより、熱による劣化を防止し、高耐久性を有するアスファルトルーフィングを提供することができる。また、アルミ箔２表面に樹脂膜層１を設けることにより、アルミ箔の酸化による劣化を防止し、熱反射効果を長期にわたり継続することが可能となり、また、繊維シート４を設けることにより、アスファルトを主成分とするシート６と樹脂膜１、アルミ箔２、樹脂膜３、繊維シート４を順次密着、積層したシート５が十分な密着が可能となった。また、本願発明品と屋根材裏面の距離を２０ｍｍ以上確保することにより、アルミ箔２により反射された熱を効率よく逃がすことが可能となった。
【図面の簡単な説明】
【００２５】
【図１】本願発明の断面図である。
【図２】本願発明の実施例１の断面図である。
【図３】本願発明の実施例２の断面図である。
【図４】本願発明の裏面に繊維シートやフィルムなどのシートを積層した実施例の              断面図である。
【図５】本願発明の裏面に粘着層、剥離層を積層した実施例の断面図である。
【図６】本願発明の自記分光光度計による分光反射率の結果である。
【図７】本願発明の屋根構造の１実施例の断面図である。
【符号の説明】
【００２６】
１    樹脂膜
２    アルミ箔
３    樹脂膜
４    繊維シート
５    樹脂膜１、アルミ箔２、樹脂膜３、繊維シート４を順次密着、積層したシート
６    アスファルトを主成分とするシート
７    塗膜層
８    被覆アスファルト層
９    基材層
１０  被覆アスファルト層
１１  鉱物質粉粒層
１２  繊維シートやフィルムなどのシート
１３  粘着層
１４  剥離層
１５  屋根材
１６  横桟
１７  縦桟
１８  本願発明品
１９  屋根下地材
【図１】
2010261212.tif 000003
【図２】
2010261212.tif 000004
【図３】
2010261212.tif 000005
【図４】
2010261212.tif 000006
【図５】
2010261212.tif 000007
【図６】
2010261212.tif 000008
【図７】
2010261212.tif 000009